REVENDICATIONS 1.- Procédé d'obtention d'une offrétite contenant moins de 0,5 % en poids de potassium, présentant un spectre de diffraction des rayons X correspondant à celui de l'offrétite, une capacité d'adsorption d'eau (à 25 C et à une pression partielle de vapeur d'eau correspondant à un rapport P/Po de 0,15) supérieure à 10 % en poids, une capacité d'adsorption de cyclohexane à 20 C, pour une pression partielle de 8000 Pa, supérieure à 4 % et un rapport molaire Si02/Al203 inférieur à 30 environ, à partir d'une offrétite contenant au moins 1 %, et généralement plus de 5 % en poids de potassium, dont le rapport molaire Si02/A1203 est compris entre 4 et 10, le procédé consistant à faire subir à l'offrétite au moins deux fois une séquence comportant un traitement thermique et au moins un échange cationique par des cations ammonium NH4+ > le dit traitement thermique etant effectue à une température comprise entre 400 et 900 C pendant au moins 30 minutes, l'échange cationique par des cations ammoniums étant effectué entre 5 et 1500C en presence d'un sel ionisable de molarité comprise entre 0,1 et 10 M pendant au moins 20 minutes avec un rapport V/P (volume de solution/ poids de solide sec) compris entre 2 et 100. 2.- Procédé selon la revendication 1 d'obtention d'une offrétite contenant moins de 0,3 ct en poids de potassium,ayant une capacite d'adsorption d'eau ( 25 C et a une pression partielle de vapeur d'eau correspondant à un rapport P/Po de 0,15) supérieure à 13 ^;; en poids, une capacité d'adsorption du cyclohexane à 20 C, pour une pression partielle de 8000 Pa, supérieure à 6, et un rapport molaire Si02/A1203 inférieur à 15 environ, à partir d'une offrétite renfermant au moins 2 c, en poids T et possédant un rapport molaire Si02/Al203 compris entre 5 et 9, procedé dans lequel le traitement thermique est effectué à une température comprise entre 500 et 8000C, pendant au moins une heure, le dit échange ionique étant effectué entre 20 et 1200C, en présence d'un sel ionisable de molarité comprise entre 0,2 et 5 M pendant au moins 40 minutes avec un rapport V/P compris entre 3 et 20. 3.- Procédé selon l'une des revendications 1 et 2 dans lequel au moins une séquence comporte une étape de traitement thermique suivie de trois échanges cationiques successifs. 4.- Procédé selon l'une des revendications 1 et 2 impliquant au moins une séquence comportant une étape de traitement thermique suivie de trois échanges cationiques et au moins deux sequences comportant chacune un traitement thermique et un échange cationique. 5.- Procedé selon l'une des revendications 1 à 4 comportant au moins trois séquences traitement thermique-échange cationique. 6.- Procédé selon l'une des revendications 1 à 5 dans lequel préalablement aux dites séquences, l'offrétite est soumise à au moins un échange cationique préliminaire par un cation ammonium. 7.- Procedé selon la revendication 6 comportant au moins trois échanges cationiques preliminaires. 8.- Procédé selon l'une des revendications 1 à 7 dans lequel le traitement thermique de la première séquence est effectue en présence d'air ou d'un gaz contenant de l'oxygène, le ou les autres traitements thermiques de l'autre ou des autres séquences étant effectué(s) en présence de vapeur d'eau, en présence ou en l'absence d'air ou d'un gaz contenant de l'oxygène. 9.- Offrétite obtenue selon l'une des revendications 1 à 8. 10.- Utilisation de l'offrétite obtenue selon l'une des revendications 1 à 5 comme constituant d'un catalyseur solide utilisable dans les réactions de conversion ou d'hydroconversion d'hydrocarbures. 11.- Utilisation d'un catalyseur selon la revendication 10, le catalyseur renfermant (a) de l'offrétite, (b) de l'alumine et (c) au moins un composé de métal ou un métal des groupes VI et VIII de la classification périodique des éléments. dans un procédé d'amélioration de tenue au froid d'une coupe pétrolière.